МУЛЬТИМОДАЛЬНЫЙ ПОЛИМЕРНЫЙ ПЕНОПЛАСТ, СОДЕРЖАЩИЙ АБСОРБИРУЮЩУЮ ГЛИНУ

1. Полимерный пенопласт, включающий полимер, содержащий в себе множество  чеек и, по меньшей мере, одну абсорбирующую глину, диспергированную в указанном полимере; причем указанный пенопласт имеет мультимодальное распределение  чеек по размерам и содержит менее 0,2 частей по массе бентонита в расчете на 100 частей по массе полимера.
2. Пенопласт по п.1, где указанный пенопласт по существу не содержит зародышеобразующих агентов помимо указанной глины.
3. Пенопласт по п.1, где менее одного процента указанных  чеек содержит точечные поры.
4. Пенопласт по п.1, где указанный пенопласт имеет первичные  чейки, имеющие размер  чейки от 0,2 до 2 миллиметров, и вторичные  чейки, имеющие размер  чейки менее 0,2 миллиметров, причем размеры  чеек определены согласно методу ASTM D-3576.
5. Пенопласт по п.1, где указанна  глина выбрана из группы, включающей двухслойные минералы группы каолинита, трехслойные минералы группы смектита и их соли.
6. Пенопласт по п.1, где указанна  глина представл ет собой галлуазит.
7. Пенопласт по п.1, где указанный полимер выбран из группы, включающей полимеры и сополимеры полистирола, полипропилена, полиэтилена, поликарбоната и сложного полиэфира.
8. Пенопласт по п.1, где указанный пенопласт непосредственно после получени  содержит диоксид углерода, воду и, по меньшей мере, один дополнительный вспенивающий агент.
9. Пенопласт по п.1, где указанный пенопласт непосредственно после получени  содержит диоксид углерода и воду и по существу не содержит никаких дополнительных вспенивающих агентов.
10. Пенопласт по п.1, дополнительно содержащий теплоизолирующую добавку.
11. Способ получени  пенопласта по п.1, включающий
(а) получение вспениваемой полимерной композиции объединением пластифицированной полимерной композиции, котора  содержит полимер и, по меньшей мере, одну абсорбирующую глину, с композицией вспенивающего агента, включающей 0,5-99,5 массовых процентов диоксида углерода и 0,5-80 массовых процентов воды, в расчете на массу композиции вспенивающего агента, при начальном давлении, исключающем вспенивание; и
(b) расширение вспениваемой полимерной композиции в полимерный пенопласт, содержащий множество  чеек, снижением давлени  от исходного давлени  до более низкого давлени ;
где при этом указанна  вспениваема  композици  содержит менее чем 0,2 части по массе бентонита в расчете на 100 частей по массе полимера, а указанный пенопласт имеет мультимодальное распределение  чеек по размерам.
12. Способ по п. 11, в котором вода присутствует в концентрации, по меньшей мере, 3 массовых процента в расчете на массу вспенивающего агента и, по меньшей мере, 0,3 части на сто частей в расчете на массу полимера, тогда как точечные поры имеют менее чем один процент указанных  чеек.
13. Способ по п. 11, в котором указанна  композици  вспенивающего агента дополнительно содержит, по меньшей мере, один дополнительный вспенивающий агент.
14. Способ по п. 13, в котором указанный дополнительный вспенивающий агент выбран из группы, включающей этанол, пропан, н-бутан, изобутан, циклопентан, н-пентан, изопентан, 1,1,1,2-тетрафторэтан, 1,1,1,3,3-пентафторпропан и 1,1,1,3,3-пентафторбутан.
15. Способ по п. 11, в котором указанный полимер выбран из группы, включающей полимеры и сополимеры полистирола, полипропилена, полиэтилена, поликарбоната и сложного полиэфира.
16. Способ по п. 11, в котором указанна  глина выбрана из группы, включающей двухслойные минералы группы каолинита, трехслойные минералы группы смектита и их соли.
17. Способ по п. 11, в котором указанна  вспениваема  композици  дополнительно содержит теплоизолирующую добавку.
18. Изделие, включающее пенопласт по п. 1.